(57)【要約】【課題】良好な発光特性を有する有機発光装置を得るための有機発光装置の製造方法を提供する。【解決手段】有機平坦化層が設けられた基板の上に耐エッチング保護層を形成する工程と、前記耐エッチング保護層の上に複数の電極を形成する工程と、前記複数の電極が形成された基板の上に有機化合物層を形成する工程と、前記複数の電極のうち一部の電極の上に形成された前記有機化合物層の上に、フォトリソグラフィー法を用いてレジスト層を形成する工程と、前記レジスト層に覆われていない領域の前記有機化合物層をドライエッチングにて除去する工程と、を有しており、前記複数の電極を形成する工程までの工程において、前記有機平坦化層の表面全体が、前記耐エッチング保護層及び前記電極のいずれかに覆われる。【選択図】図１
2013084578.tif 000002
【特許請求の範囲】
【請求項１】
有機平坦化層が設けられた基板の上に、少なくとも発光層を含む有機化合物層と、前記有機化合物層にキャリアを供給する電極と、を備えた有機発光素子を複数有する発光装置の製造方法であって、
有機平坦化層が設けられた基板の上に耐エッチング保護層を形成する工程と、
前記耐エッチング保護層の上に複数の電極を形成する工程と、
前記複数の電極が形成された基板の上に有機化合物層を形成する工程と、
前記複数の電極のうち一部の電極の上に形成された前記有機化合物層の上に、フォトリソグラフィー法を用いてレジスト層を形成する工程と、
前記レジスト層に覆われていない領域の前記有機化合物層をドライエッチングにて除去する工程と、を有しており、
前記複数の電極を形成する工程までの工程において、前記有機平坦化層の表面全体が、前記耐エッチング保護層及び前記電極のいずれかに覆われることを特徴とする、有機発光装置の製造方法。
【請求項２】
前記有機化合物層をドライエッチングにて除去する工程において、前記耐エッチング保護層の構成材料のエッチングレートが、前記有機化合物層の構成材料のエッチングレートよりも小さいことを特徴とする、請求項１に記載の有機発光装置の製造方法。
【請求項３】
前記耐エッチング保護層は、絶縁性無機材料からなることを特徴とする、請求項１又は２に記載の有機発光装置の製造方法。
【請求項４】
前記絶縁性無機材料が、窒化シリコン又は酸化シリコンであることを特徴とする、請求項３に記載の有機発光装置の製造方法。
【請求項５】
前記耐エッチング保護層を形成する工程を行う前に、前記有機平坦化層の脱水処理工程を行うことを特徴とする、請求項１乃至４のいずれか一項に記載の有機発光装置の製造方法。
【請求項６】
前記耐エッチング保護層を形成する工程の後、前記複数の電極を形成する工程の前に、前記有機平坦化膜及び前記耐エッチング保護層にコンタクトホールを形成する工程を有し、
前記コンタクトホールを形成する工程の後、前記複数の電極を形成する工程の前に、前記有機平坦化膜の脱水処理工程を行うことを特徴とする、請求項１乃至５のいずれか一項に記載の有機発光装置の製造方法。
【請求項７】
前記フォトリソグラフィー法を用いてレジスト層を形成する工程が、
前記有機化合物層の上に保護層を形成する工程と、
前記保護層の上にレジスト層を形成する工程と、を含み、
前記有機化合物層をドライエッチングにて除去する工程が、
前記レジスト層が設けられていない領域の前記保護層を除去する工程を含むことを特徴とする、請求項１乃至６のいずれか一項に記載の有機発光装置の製造方法。
【請求項８】
前記保護層が、前記有機化合物層側から、水溶性高分子材料からなる層と無機材料からなる層とが積層された層であることを特徴とする、請求項７に記載の有機発光装置の製造方法。
【請求項９】
有機平坦化層が設けられた基板の上に、少なくとも発光層を含む有機化合物層と、前記有機化合物層にキャリアを供給する電極と、を備えた有機発光素子を複数有する発光装置の製造方法であって、
有機平坦化層が設けられた基板の上に複数の電極を形成する工程と、
前記複数の電極の端部を覆う有機画素分離膜を形成する工程と
前記有機画素分離膜及び前記平坦化層の上に耐エッチング保護層を形成する工程と、
前記複数の電極の上に有機物化合物層を形成する工程と、
前記複数の電極のうち一部の電極の上に形成された前記有機化合物層の上に、フォトリソグラフィー法を用いてレジスト層を形成する工程と、
前記レジスト層に覆われていない領域の前記有機化合物層をドライエッチングにて除去する工程と、を有しており、
前記耐エッチング保護層を形成する工程までの工程において、前記有機平坦化層及び画素分離膜の表面全体が、前記耐エッチング保護層及び前記電極のいずれかで覆われることを特徴とする、有機発光装置の製造方法。
【請求項１０】
前記有機化合物層をドライエッチングにて除去する工程において、前記耐エッチング保護層の構成材料のエッチングレートが、前記有機化合物層の構成材料のエッチングレートよりも小さいことを特徴とする、請求項９に記載の有機発光装置の製造方法。
【請求項１１】
前記耐エッチング保護層は、絶縁性無機材料からなることを特徴とする、請求項９又は１０に記載の有機発光装置の製造方法。
【請求項１２】
前記絶縁性無機材料が、窒化シリコン又は酸化シリコンであることを特徴とする、請求項１１に記載の有機発光装置の製造方法。
【請求項１３】
有機平坦化層を有する基板上に、複数の第一画素と、複数の第二画素と、がそれぞれ設けられ、
前記第一画素が、第一下部電極と、少なくとも発光層を有する第一有機化合物層と、第一上部電極と、を含み、
前記第二画素が、第二下部電極と、少なくとも発光層を有する第二有機化合物層と、第二上部電極と、を含み、
前記第一上部電極及び前記第二上部電極が、前記基板上に設けられる全ての画素に共通する共通電極層である有機発光装置の製造方法であって、
有機平坦化層が設けられた基板を準備する工程と、
第一下部電極と、第二下部電極と、を形成する下部電極の形成工程と、
前記第一下部電極及び前記第二下部電極を覆うように第一有機化合物層を形成する第一有機化合物層の形成工程と、
前記第二下部電極上に形成された前記第一有機化合物層をフォトリソグラフィー法とドライエッチングにより除去する第一有機化合物層の加工工程と、
前記第一有機化合物層の加工工程の後に、第二有機化合物層を形成する第二有機化合物層の形成工程と、を少なくとも有し、
前記第一有機化合物層の形成工程の前に、前記有機平坦化層が下部電極及び耐エッチング保護層の少なくとも一方によって覆われるように耐エッチング保護層を設ける耐エッチング保護層の形成工程をさらに有し、
前記第一有機化合物層の加工工程において、前記耐エッチング保護層のエッチングレートが、前記第一有機化合物層のエッチングレートよりも遅いことを特徴とする、有機発光装置の製造方法。  
【請求項１４】
前記下部電極の形成工程と前記第一有機化合物層の形成工程との間に、有機画素分離膜の形成工程と、前記耐エッチング保護層の形成工程と、をこの順に有し、
前記有機画素分離膜の形成工程において形成される有機画素分離膜が、前記第一下部電極及び第二下部電極の端部をそれぞれ被覆し、
前記耐エッチング保護層の形成工程において形成される耐エッチング保護層が少なくとも前記有機画素分離膜上に、前記有機画素分離膜と前記有機平坦化層を覆うように形成される特徴とする、請求項１３に記載の有機発光装置の製造方法。
【請求項１５】
前記下部電極の形成工程と第一有機化合物層の形成工程との間に前記耐エッチング保護層の形成工程を有し、
前記耐エッチング保護層の形成工程において、前記耐エッチング保護層が前記第一下部電極及び第二下部電極の端部をそれぞれ被覆することを特徴とする、請求項１３に記載の有機発光装置の製造方法。
【請求項１６】
前記下部電極の形成工程と第一有機化合物層の形成工程との間に前記耐エッチング保護層の形成工程を有し、
前記耐エッチング保護層の形成工程において、前記耐エッチング保護層が前記第一下部電極と第二下部電極との間に形成されることを特徴とする、請求項１３に記載の有機発光装置の製造方法。
【請求項１７】
前記耐エッチング保護層が、無機材料からなる層であることを特徴とする、請求項１３乃至１６のいずれか一項に記載の有機発光装置の製造方法。
【請求項１８】
前記第一有機化合物層の加工工程が、
前記第一有機化合物層上に、純水に可溶な剥離層を形成する剥離層の形成工程と、
前記剥離層上に、無機材料からなる保護層を形成する保護層の形成工程と、
前記保護層上に、レジスト材料を成膜するレジスト層の形成工程と、
前記レジスト層をパターニングするレジスト層の加工工程と、
少なくとも前記第二下部電極上に設けられる保護層と、剥離層と、第一有機化合物層と、をドライエッチングにより除去する工程と、
少なくとも前記第二下部電極上に設けられる保護層をドライエッチングにより除去する工程と、
少なくとも前記第二下部電極上に設けられる剥離層をドライエッチングにより除去する工程と、
少なくとも前記第二下部電極上に設けられる第一有機化合物層をドライエッチングにより除去する工程と、を含み、
前記第二有機化合物層の形成工程が、
前記第二下部電極上に第二有機化合物層を形成する工程と、
少なくとも前記第一下部電極上に形成されている保護層を、前記保護層上に形成された第二有機化合物層と共に、剥離層が可溶な溶媒に浸漬させることで除去する工程と、
を含むことを特徴とする、請求項１３乃至１７のいずれか一項に記載の有機発光装置の製造方法。
【発明の詳細な説明】
【技術分野】
【０００１】
本発明は、有機発光装置の製造方法に関する。
【背景技術】
【０００２】
多色発光の有機発光装置は、発光色がそれぞれ異なる有機発光素子を複数種組み合わせてなる発光装置である。ここで多色発光の有機発光装置を製造する際には、発光色がそれぞれ異なる複数種類の発光層を所定の領域に選択的に形成する必要がある。このように所定の色を発する発光層を所定の領域に選択的に形成するため、様々な方法が用いられているが、そのひとつに、フォトリソグラフィーを用いた発光層等のパターニング方法がある。
【０００３】
特許文献１には、フォトリソグラフィーを用いて発光層を含む有機化合物層のパターニングを行う際に、有機化合物層をドライエッチングして不要となった有機化合物層を部分的に除去する方法が提案されている。
【０００４】
具体的には、まず、第一画素電極及び第二画素電極が所定のパターン形状にて形成された基板の面全体に、一種類目の有機化合物層である第一有機化合物層を成膜する。次に、第一有機化合物層を設ける部分にフォトリソグラフィー法を用いて第一有機化合物層を覆うレジスト層を設け、レジスト層で覆われていない領域の第一有機化合物層をドライエッチングにて選択的に除去する。次に、二種類目の有機化合物層である第二有機化合物層を全面に成膜し、第一有機化合物層及び第二有機化合物層を設ける部分にそれぞれフォトリソグラフィー法によりレジスト層を設ける。そしてレジスト層で覆われていない領域の第二有機化合物層をドライエッチングにて選択的に除去する。最後に、レジスト剥離液を用いて、レジスト層より上に形成された層を剥離した後、パターニングされた第一有機化合物層及び第二有機化合物層の上に共通電極を形成する。以上の方法により、複数種類の有機化合物層のパターニングを行い複数種類の有機発光素子が設けられた有機発光装置が形成される。
【先行技術文献】
【特許文献】
【０００５】
【特許文献１】特許３８３９２７６号公報
【発明の概要】
【発明が解決しようとする課題】
【０００６】
ところで特許文献１にて開示されている方法に則って有機化合物層を所定のパターン形状にて加工する際に、有機発光素子を駆動するためのトランジスタ（Ｔｒ）や配線層が設けられた基板を用いる場合がある。係る場合では、画素電極等を形成する前に、Ｔｒや配線層による凹凸を緩和させ平坦化するために、Ｔｒや配線層を覆う有機平坦化層を形成する必要がある。また、必要に応じて、画素電極の膜厚に応じて生じる段差を緩和させると共に、各発光素子の発光領域を区画する目的で、有機平坦化膜上に画素電極の端部を覆う有機画素分離膜が形成される場合もある。
【０００７】
有機平坦化膜や有機画素分離膜は、有機化合物層と同様に有機材料からなる部材である。ここで特許文献１にて示されている方法でパターニングを行う場合、基板の表面に有機材料からなる部材が露出する状況下においては、以下に説明する不都合が起こり得る。
【０００８】
ドライエッチングを行う際には、ドライエッチングを施す領域に設けられている電極上に有機化合物層の残膜が発生しないようにするためにドライエッチングを行う時間を調整する。具体的には、有機化合物層の膜厚と有機化合物層のエッチングレートから算出される、有機化合物層の除去に必要な時間よりも長めにドライエッチングを行う。
【０００９】
ここで有機平坦化層や有機画素分離膜の構成材料のエッチングレートは、有機化合物層の構成材料のエッチングレートと大体同じである。このため有機化合物層をエッチング除去されたのち、第一画素電極と第二画素電極との間や表示領域の周辺に配置された有機平坦化層や有機画素分離膜は第一有機化合物層と同様にエッチングされてしまう。その結果、エッチングに曝される領域に設けられている有機平坦化層や有機画素分離膜に凹みが生じ、第一有機化合物層と有機平坦化層との間又は第一有機化合物層と画素分離膜との間で過度の段差が生じることになる。そうすると、第二有機化合物層や共通電極を成膜する際に、この過度の段差により第二有機化合物層や共通電極の一部が途切れたり薄くなったりすることがある。そして第二有機化合物層や共通電極が途切れた部分や膜厚が薄い部分は、有機発光素子の電極間ショートを引き起こしたり、電流供給経路における抵抗となったり、有機発光装置の特性を損ねたりする原因になる。
【００１０】
また特許文献１では、フォトリソグラフィーを用いて有機化合物層をパターニングする工程において、レジスト層の現像を行った後に基板を水洗する。このとき、基板の表面に有機材料からなる部材（有機平坦化層、有機画素分離膜等）が露出していると、当該部材に水が浸入して吸蔵される。これにより、脱水に時間がかかったり、発光装置の使用時に残留した水分が染み出て有機発光素子の特性を低下させたりしてしまうという問題がある。
【００１１】
本発明は、上記課題を解決するためになされるものであり、その目的は、良好な発光特性を有する有機発光装置を得るための有機発光装置の製造方法を提供することである。
【課題を解決するための手段】
【００１２】
本発明の有機発光装置の製造方法は、有機平坦化層が設けられた基板の上に、少なくとも発光層を含む有機化合物層と、前記有機化合物層にキャリアを供給する電極と、を備えた有機発光素子を複数有する発光装置の製造方法であって、
有機平坦化層が設けられた基板の上に耐エッチング保護層を形成する工程と、
前記耐エッチング保護層の上に複数の電極を形成する工程と、
前記複数の電極が形成された基板の上に有機化合物層を形成する工程と、
前記複数の電極のうち一部の電極の上に形成された前記有機化合物層の上に、フォトリソグラフィー法を用いてレジスト層を形成する工程と、
前記レジスト層に覆われていない領域の前記有機化合物層をドライエッチングにて除去する工程と、を有しており、
前記複数の電極を形成する工程までの工程において、前記有機平坦化層の表面全体が、前記耐エッチング保護層及び前記電極のいずれかに覆われることを特徴とする。
【発明の効果】
【００１３】
本発明の製造方法はトランジスタや配線の上部に少なくとも有機平坦化膜が設けられている有機発光装置において、フォトリソグラフィー法とドライエッチングとを用いて行われるパターニングを行う際に、有機平坦化層の被エッチング領域の段差を減少せしめる。これにより、共通電極の途切れや、共通電極と画素電極との間に発生し得るリーク・ショートを減少させることが可能となる。さらに、本発明は有機平坦化層の表面を、耐エッチング保護層及び下部電極のいずれかで覆うことにより、有機化合物層をフォトリソグラフィーでパターニングする際に有機平坦化層への水分の侵入を防止することができる。この結果、水分を吸蔵しやすい有機平坦化膜に吸蔵された水分は、素子完成後には脱離するので、有機発光素子の劣化を防止することができる。
【００１４】
よって本発明によれば、良好な発光特性を有する有機発光装置を得るための有機発光装置の製造方法を提供することができる。
【図面の簡単な説明】
【００１５】
【図１】第一有機化合物層の成膜・加工工程の具体例を示す断面模式図である。
【図２】第二有機化合物層の成膜・加工工程及び共通電極の形成工程の具体例を示す断面模式図である。
【図３】本発明における耐エッチング保護層の設置態様の他の具体例を示す断面模式図である。
【図４】耐エッチング保護層を設けずに第一有機化合物層の加工を行ったときの様子を示す断面模式図である。
【図５】実施例１における有機発光装置の製造プロセスを示す断面模式図である。
【図６】実施例１における有機発光装置の製造プロセスを示す断面模式図である。
【図７】実施例１における有機発光装置の製造プロセスを示す断面模式図である。
【図８】実施例１における有機発光装置の製造プロセスを示す断面模式図である。
【図９】本発明の実施例１における有機平坦化層と耐エッチング保護層、画素電極の設置態様の具体例を示す断面模式図である。
【発明を実施するための形態】
【００１６】
本発明は、有機平坦化層が設けられた基板の上に、少なくとも発光層を含む有機化合物層と、前記有機化合物層にキャリアを供給する電極と、を備えた有機発光素子を複数有する有機発光装置の製造方法である。本発明は、例えば、基板上に、有機平坦化層と複数の第一画素と、複数の第二画素と、がそれぞれ設けられている有機発光装置の製造方法である。
【００１７】
ここで第一画素は、第一下部電極と、少なくとも発光層を有する第一有機化合物層と、第一上部電極と、からなる第一有機発光素子を含んでいる。また第二画素は、第二下部電極と、少なくとも発光層を有する第二有機化合物層と、第二上部電極と、から第二有機発光素子を含んでいる。第一有機化合物層と第二有機化合物層は、互いに異なる有機化合物層であり、本発明における有機化合物層は、少なくとも発光層を含んでいる。
【００１８】
本発明において、有機化合物層（第一有機化合物層、第二有機化合物層）に含まれる発光層は、一層であってもよいし複数の層からなる積層体であってもよい。また有機化合物層には、発光層以外の層が含まれていてもよく、具体的には、電子注入層、電子輸送層、正孔注入層、正孔輸送層等の機能層が含まれていてもよい。
【００１９】
本発明において、互いに「異なる有機化合物層」とは、有機化合物層に関する要素のうち少なくとも一つが互いに異なる有機化合物層のことをいう。具体的には、発光層の材料、組成、膜厚、発光層を形成する際の成膜方法、成膜条件、発光層以外の他の層の材料、組成、膜厚、他の層を形成する際の成膜方法、成膜条件等のうち、少なくとも一つが互いに異なる有機化合物層のことをいう。さらに本発明においては、第一上部電極及び第二上部電極が、基板上に設けられる全ての画素にわたって連続して設けられる共通電極層であってもよい。尚、本発明の製造方法において製造される有機発光装置において、画素の種類は、二種類であってもよいし三種類以上であってもよい。
【００２０】
また、本発明の製造方法は、主に、共通電極側から光を取り出すトップエミッション型の有機発光装置の製造方法として利用される。ただし本発明はこれに限定されることなく、ボトムエミッション型の有機発光装置の製造方法として利用することもできる。
【００２１】
本発明の有機発光装置の製造方法の第一の態様としては、下記（１−ａ）乃至（５−ａ）で示される工程を少なくとも有している。
（１−ａ）有機平坦化層が設けられた基板の上に耐エッチング保護層を形成する工程（耐エッチング保護層形成工程）
（２−ａ）耐エッチング保護層の上に複数の電極を形成する工程（下部電極形成工程）
（３−ａ）複数の電極が形成された基板の上に有機化合物層を形成する工程（有機化合物層形成工程）
（４−ａ）複数の電極のうち一部の電極の上に形成された有機化合物層の上に、フォトリソグラフィー法を用いてレジスト層を形成する工程（レジスト層形成工程）
（５−ａ）レジスト層に覆われていない領域の有機化合物層をドライエッチングにて除去する工程（有機化合物層の加工工程）
【００２２】
ここで第一の態様においては、複数の電極を形成する工程（下部電極形成工程）までの工程において、有機平坦化層の表面全体は、耐エッチング保護層及び前記電極のいずれかに覆われている。
【００２３】
また本発明の有機発光装置の製造方法の第二の態様としては、下記（１−ｂ）乃至（５−ｂ）で示される工程を少なくとも有している。
（１−ｂ）有機平坦化層が設けられた基板の上に複数の電極を形成する工程（下部電極形成工程）
（２−ｂ）複数の電極の端部を覆う有機画素分離膜を形成する工程（有機画素分離膜形成工程）
（３−ｂ）有機画素分離膜及び平坦化層の上に耐エッチング保護層を形成する工程（耐エッチング保護層形成工程）
（４−ｂ）複数の電極の上に有機物化合物層を形成する工程（有機化合物層形成工程）
（５−ｂ）複数の電極のうち一部の電極の上に形成された有機化合物層の上に、フォトリソグラフィー法を用いてレジスト層を形成する工程（レジスト層形成工程）
（６−ｂ）レジスト層に覆われていない領域の有機化合物層をドライエッチングにて除去する工程（有機化合物層の加工工程）
【００２４】
ここで第二の態様においては、耐エッチング保護層を形成する工程（耐エッチング保護層形成工程）までの工程において、有機平坦化層及び画素分離膜の表面全体が、耐エッチング保護層及び電極のいずれかで覆われている。
【００２５】
さらに本発明の有機発光装置の製造方法の第三の態様としては、下記（１−ｃ）乃至（５−ｃ）で示される工程を少なくとも有している。
（１−ｃ）有機平坦化層が設けられた基板を準備する工程（基板準備工程）
（２−ｃ）第一下部電極と、第二下部電極と、を形成する下部電極の形成工程（下部電極形成工程）
（３−ｃ）第一下部電極及び第二下部電極を覆うように第一有機化合物層を形成する第一有機化合物層の形成工程（第一有機化合物層の形成工程）
（４−ｃ）第二下部電極上に形成された第一有機化合物層をフォトリソグラフィー法とドライエッチングとにより除去する第一有機化合物層の加工工程（第一有機化合物層の加工工程）
（５−ｃ）第一有機化合物層の加工工程の後に、第二有機化合物層を形成する第二有機化合物層の形成工程（第二有機化合物層の形成工程）
【００２６】
ここで本発明の第三の態様においては、第一有機化合物層の形成工程の前に、有機平坦化層が下部電極及び耐エッチング保護層の少なくとも一方によって覆われるように耐エッチング保護層を設ける耐エッチング保護層の形成工程をさらに有している。即ち、工程（３−ｃ）の前において耐エッチング保護層の形成工程をさらに有する。また本発明では、第一有機化合物層の加工工程において、耐エッチング保護層のエッチングレートが、第一有機化合物層のエッチングレートよりも遅い。
【００２７】
以下、本発明の実施の形態について、図面を適宜参照しながら説明する。尚、以下の説明に記載されていない部分又は図面において特に図示されない部分に関しては、当該技術分野の周知技術又は公知技術を適用することができる。また、以下に説明する実施形態は、あくまでも本発明の実施形態の一つに過ぎず、本発明はこれら実施形態に限定されるものではない。
【００２８】
図１は、第一有機化合物層の成膜・加工工程の具体例を示す断面模式図である。また図２は、第二有機化合物層の成膜・加工工程及び共通電極の形成工程の具体例を示す断面模式図である。尚、図１（ａ）乃至（ｃ）及び図２（ａ）乃至（ｃ）は、二種類の画素（第一画素２ａ、第二画素２ｂ）を有する有機発光装置１を製造する際の一連のプロセスを示している。
【００２９】
以下、図１及び図２に基づいて、本実施形態における有機発光装置の製造方法について説明する。
【００３０】
（基板の準備工程）
まず画素駆動回路（図１（ａ）中の符号１２）を有する基板１０を準備する（図１（ａ））。具体的には、基材１１上にトランジスタ等のスイッチング素子を含む画素駆動回路１２や配線（不図示）を形成した後、これら画素駆動回路１２や配線を覆うように有機平坦化膜１３を形成する。尚、画素駆動回路１２や配線（不図示）を形成する際に、適宜絶縁層１４を設けてもよい。
【００３１】
基材１１になる基板は、透明であっても不透明であってもよい。またガラス、合成樹脂等からなる絶縁性基板又は表面に、酸化シリコン（ＳｉＯ2）膜、窒化シリコン（ＳｉＮ）膜、窒化酸化シリコン（ＳｉＯＮ）等の絶縁膜を形成した導電性基板あるいはＳｉウェーハ等の半導体基板でもよい。
【００３２】
画素駆動回路１２に含まれるトランジスタを構成する半導体層は、ポリシリコンに限定されるものではなく、非晶質シリコン、微結晶シリコン等を用いてもよい。また基材１１上に設けられる配線には、ＡｌやＡｌ合金等の電気抵抗の低い金属材料を用いることができる。
【００３３】
有機平坦化層１３は、絶縁材料で形成され、基板１０を平坦化させる機能を有する。また有機平坦化層１３は、画素駆動回路１２と下部電極（第一下部電極２１ａ、第二下部電極２１ｂ）とを電気的に接続させる接続孔等の微細な開口を開けられるようにするため、パターン精度の良い材料であることが好ましい。ここで、有機平坦化層１３の構成材料として、例えば、感光性ポリイミド、アクリル樹脂等が挙げられる。
【００３４】
絶縁層１４は、窒化ケイ素や酸化ケイ素等の絶縁材料で形成される層であるが、絶縁層１４を形成する際に使用される絶縁材料は特に限定されるものではない。尚、基板１０を準備する際には、例えば、基材１１、画素駆動回路１２、有機平坦化層１３及び絶縁層１４が含まれる完成した基板を購入してもよい。
【００３５】
（耐エッチング保護層の形成工程）
本実施形態では、有機発光素子を構成する下部電極（第一下部電極２１ａ、第二下部電極２１ｂ）を形成する前に、耐エッチング保護層３０を形成する（図１（ａ））。本実施形態では、下部電極を形成する前に耐エッチング保護層３０を形成し、有機平坦化層１３全体を耐エッチング保護層３０で覆う。そして、画素駆動回路１２とのコンタクトホール等をパターニングによって形成した後に下部電極（２１ａ、２１ｂ）を形成する。表示領域において耐エッチング保護層３０を形成する態様は、図１（ａ）に示される態様に限定されるものではなく、有機化合物層の加工工程を行う際に、有機平坦化層１３の表面がエッチングガスや水に曝されないようにすればよい。例えば、耐エッチング保護層３０を互いに隣接する下部電極（２１ａ、２１ｂ）間に設けられている有機平坦化層１３を被覆するように形成し、有機平坦化層１３が下部電極及び耐エッチング保護層の少なくとも一方で覆われるようにしてもよい（図３（ａ））。
【００３６】
また後述する図６のように、表示領域内６１だけではなく表示領域外６６においても、有機平坦化層１３を端部に至るまで耐エッチング保護層３０で被覆してもよい。こうすることで、フォトリソグラフィー法を用いて有機化合物層のパターニングを行う際に、有機平坦化層１３に侵入してくる水分を遮断することが可能となる。耐エッチング保護層３０を有機平坦化層１３よりも広い領域に形成し、有機平坦層の下に形成される無機材料膜、もしくは基板と接触させた状態で有機平坦化層１３の全面を被覆する。尚、耐エッチング保護層３０は、電気的接続を確保するため、上部電極と回路もしくは配線とをコンタクトさせるコンタクト部６５及び外部入力配線が接続されるパッド部６４上で除去しておく。
【００３７】
ところで、有機平坦化層１３を耐エッチング保護層３０で被覆する場合、有機平坦化層１３に内在する水分を、耐エッチング保護層３０を形成する前に予め除去しておくことが好ましい。有機平坦化層１３に水分が内在したまま耐エッチング保護層３０で被覆をすると、例えば、下記（ｉ）乃至（１ｖ）に示される加熱プロセスにおいて耐エッチング保護層３０が割れる場合がある。
（ｉ）耐エッチング層３０の成膜時に行われる加熱プロセス
（ｉｉ）有機化合物層を成膜する前における真空条件下での加熱プロセス
（ｉｉｉ）有機化合物層をフォトリソグラフィーによりパターニングする工程の途中で行われる加熱プロセス
（ｉｖ）有機化合物層のパターニングの後で行われる真空条件下での加熱プロセス
【００３８】
このため、有機平坦化層１３は、耐エッチング保護層３０を成膜する前に、有機平坦化層形成後の工程において有機平坦化層１３を含む基板１０を加熱するプロセスでの温度条件（加熱温度）よりも高い温度で加熱をし、水分を除去しておくことが好ましい。
【００３９】
例えば、有機平坦化層１３の構成材料として感光性ポリイミドを用いた場合は、基板１０を、２００℃乃至３００℃で２時間程度加熱したのちに、有機平坦化層１３を覆うように耐エッチング保護層３０を形成する。さらに、画素駆動回路１２とのコンタクトホール（接続孔）等をパターニングによって形成した後、下部電極（２１ａ、２１ｂ）を形成する前にも必要に応じて基板１０を加熱して有機平坦化層１３の脱水を行ってもよい。
【００４０】
以下に、耐エッチング保護層３０を形成する他の態様について、適宜図面を参照しながら説明する。
【００４１】
図３は、本発明における耐エッチング保護層の設置態様の他の具体例を示す断面模式図である。図３（ａ）〜（ｄ）には、表示領域における耐エッチング保護層の設置態様のみを示す。一方、表示領域外に設けられた有機平坦化膜は、いずれも後述する図６と同様にその端部まで耐エッチング保護層３０で覆っておくのが好ましい。
【００４２】
図３（ａ）の態様は、図１（ａ）と同様に、下部電極（２１ａ、２１ｂ）を形成する前に耐エッチング保護層３０を形成する場合の具体例の一つである。既に説明したが、本発明では、下部電極（２１ａ、２１ｂ）を形成する前に耐エッチング保護層３０を形成する場合、図３（ａ）に示されるように、少なくとも互いに隣接する下部電極（２１ａ、２１ｂ）間に設けられる有機平坦化層１３を被覆するように形成する。そして有機平坦化層１３が少なくとも耐エッチング保護層３０又は下部電極で覆われるようにする。
【００４３】
図３（ｂ）の態様は、互いに隣接する下部電極（２１ａ、２１ｂ）間に有機画素分離膜１５が設けられている場合の具体例の一つである。図３（ｂ）のように、基板１０上に、感光性ポリイミド等の有機材料からなる有機画素分離膜１５が設けられている場合、耐エッチング保護層３０は、有機画素分離膜１５を被覆するように形成する。つまり、図３（ｂ）の態様では、耐エッチング保護層３０の形成工程は、下部電極（２１ａ、２１ｂ）の形成工程及び有機画素分離膜１５の形成工程を行った後であって、後述する第一有機化合物層の形成工程よりも前に行われる。また図３（ｂ）の場合、有機画素分離膜１５のパターニングを行い、下部電極（２１ａ、２１ｂ）上に開口を設ける工程と、耐エッチング保護層３０の形成工程と、有機画素分離膜１５の開口に合わせて耐エッチング保護層３０に開口を設ける工程と、を順次行う。これにより、耐エッチング保護層３０は少なくとも有機画素分離膜上（有機画素分離膜１５上）に形成されるため、有機平坦化膜３０及び有機画素分離膜１５は、少なくとも耐エッチング保護層３０又は下部電極（２１ａ、２１ｂ）で覆われる。尚、有機画素分離膜１５を形成する場合は、有機平坦化膜３０に替えて、表示領域外に設けられた回路や配線を有機画素分離膜１５で覆う構成としてもよい。その場合は、表示領域外において、有機画素分離膜１５の端部よりも外側まで耐エッチング保護層３０を形成して、有機画素分離膜１５をその端部に至るまで覆っておく。
【００４４】
図３（ｃ）の態様は、下部電極（２１ａ、２１ｂ）を形成した後に耐エッチング保護層３０を形成する場合の具体例の一つである。尚、図３（ｃ）の態様は、下部電極（２１ａ、２１ｂ）を形成した後に耐エッチング保護層３０を形成することについて図３（ｂ）の態様と共通しているが、耐エッチング保護層３０を形成する前に有機画素分離膜１５を形成しているか否かで異なる。また本発明では、図３（ｃ）の態様のように、有機画素分離膜１５を前もって形成しないで、下部電極（２１ａ、２１ｂ）の端部及び互いに隣接する下部電極間に設けられる有機平坦化層１３を被覆するように耐エッチング保護層３０を形成してもよい。ただし、本発明においては、下部電極（２１ａ、２１ｂ）の端部を被覆する必然性はなく、例えば、図３（ｄ）に示されるように、下部電極間に設けられる有機平坦化層１３のみを被覆するように耐エッチング保護層３０を形成してもよい。
【００４５】
ところで後述する第一有機化合物層の加工工程において行われるエッチングには、酸素を主成分とするエッチングガスを用いたドライエッチングを行う。耐エッチング保護層３０の構成材料として、第一有機化合物層の加工工程においてエッチングされる第一有機化合物層の構成材料よりも、エッチングレートが小さい材料を用いる。尚、耐エッチング保護層３０は、単一の材料で構成される層である必然性はなく、複数の材料が平面的に混合されてなる層であってもよいし、複数の層からなる積層体であってもよい。
【００４６】
ところで、フォトリソグラフィーを利用して有機発光装置を作製する場合、有機平坦化層１３へ水分が侵入することがある。ここでフォトリソグラフィーを行うことで侵入した水分が有機平坦化層１３に残存すると、有機発光装置を作製する際に発光ムラや特性劣化、周辺輝度劣化の原因となる場合がある。
【００４７】
このため、耐エッチング保護層３０は、有機平坦化層１３への水分の浸入を遮断する層として機能させる。具体的には、少なくともフォトリソグラフィーを行う際に有機平坦化層１３が剥き出しになっている部分があると、その剥き出しになっている部分は容易に水分を吸収してしまう。そのため、本発明においては、表示領域内に設けられている有機平坦化層１３は、少なくとも耐エッチング保護層３０又は下部電極（２１ａ、２１ｂ）で覆う必要がある。さらに表示領域外では、図６に示されるように、耐エッチング保護層３０を有機平坦化層１３よりも外側にまで形成し、有機平坦化膜１３の下層のカソードコンタクト領域やパッド部に形成された無機材料膜、もしくは基板と接触させる。その結果、有機平坦化層１３の全面が、耐エッチング保護層３０及び下部電極（２１ａ、２１ｂ）の少なくとも一方で覆われることになる。画素分離膜１５を有する場合には、図３（ｂ）のように画素分離膜１５も耐エッチング保護層で覆ってもよい。
【００４８】
ここで耐エッチング保護層３０を、外部から侵入する水分を遮断する層として機能させるために、好ましくは、耐エッチング保護層３０の構成材料として無機材料を用いる。無機材料として、具体的には、窒化シリコン（ＳｉＮ）や酸化シリコン（ＳｉＯ）等の絶縁性無機材料や、下部電極（２１ａ、２１ｂ）上に設けられる絶縁層とＡｌ等の金属とからなる積層体等が挙げられる。
【００４９】
ただし、耐エッチング保護層３０の構成材料は無機材料に限定されるものではなく、水分透過率の低い有機材料であってもよい。例えば、水分透過率の低い感光性ポリイミド等の高分子材料で有機平坦化膜１３や有機画素分離膜１５を形成し、その表面にＮｅ・Ａｒ等を用いたプラズマ処理を施して表面架橋層を形成し、この表面架橋層を耐エッチング保護層３０として用いることができる。
【００５０】
耐エッチング保護層３０の構成材料は、上記の条件に加えて、後の工程で形成される第一有機化合物層２２ａの構成材料よりもエッチングレートが小さい材料を選択する。即ち、選択的に第一有機化合物層２２ａがエッチングされるような材料を選択する。
【００５１】
（下部電極の形成工程）
本発明の有機発光装置の製造方法は、実施形態によるが、耐エッチング保護層３０の形成前又は耐エッチング保護層３０の形成後において基板１０上に下部電極（２１ａ、２１ｂ）を形成する（図１（ａ））。以下、トップエミッション型の有機発光装置を作製する場合について説明するが、本発明が適用されるのはトップエミッション型の有機発光装置に限定されるものではない。
【００５２】
トップエミッション型の有機発光装置を作製する場合、下部電極（２１ａ、２１ｂ）は、例えば、Ａｌ、Ａｇ、Ａｕ、Ｐｔ、Ｃｒ等の光の反射率が高い金属材料やこれら金属材料を複数種組み合わせてなる合金等の光反射性材料で形成する。また、これらの金属材料を含む層の上にインジウム錫酸化物やインジウム亜鉛酸化物等の透明電極を積層してなる積層電極としてもよい。下部電極（２１ａ、２１ｂ）は、耐エッチング保護層３０と共にフォトリソグラフィーで有機化合物層をパターニングする際に有機平坦化層１３への水分の侵入を遮断する。そのため、必要に応じて金属材料の膜厚を数百ｎｍの膜厚で厚く形成して下部電極（２１ａ、２１ｂ）とすることもできる。
【００５３】
また下部電極（２１ａ、２１ｂ）は、画素ごとに個別に設けられる電極である。ここで下部電極（２１ａ、２１ｂ）を形成する際は、上述した電極材料からなる薄膜を成膜した後、所望の形状にパターニングすることによって下部電極（２１ａ、２１ｂ）を形成する。尚、電極材料からなる薄膜をパターニングする際は、公知のパターン形成方法を用いることができる。
【００５４】
（有機画素分離膜の形成工程）
下部電極（２１ａ、２１ｂ）を形成した後、必要に応じて第一有機化合物層の形成工程を行う前に有機画素分離膜１５を形成する工程を行ってもよい。ここで有機画素分離膜１５を形成する場合、有機画素分離膜１５をドライエッチングから保護するために、有機画素分離膜１５を形成する工程の後に耐エッチング保護層３０の形成工程を行うのが好ましい。また有機画素分離膜１５の形成工程において形成される有機画素分離膜１５は、第一下部電極２１ａ及び第二下部電極２１ｂの端部をそれぞれ被覆する部材である。また耐エッチング保護層の形成工程において形成される耐エッチング保護層３０が少なくとも有機画素分離膜１５上に形成されるのが好ましい。
【００５５】
また有機画素分離膜１５を形成する場合、有機画素分離膜１５の構成材料は、有機材料であれば特に限定されるものではない。尚、有機平坦化層１３の構成材料を有機画素分離膜１５の構成材料として使用してもよい。
【００５６】
（第一有機化合物層の形成工程）
下部電極（２１ａ、２１ｂ）を形成した後、第一有機化合物層２２ａを、有機発光装置に含まれる表示領域の全面にわたって形成する（図１（ｂ））。
【００５７】
第一有機化合物層２２ａは、少なくとも発光層を有する単層あるいは複数の層からなる積層体である。ここで第一有機化合物層２２ａが複数の層からなる場合、第一有機化合物層２２ａには、発光層の他に、正孔注入層、正孔輸送層、正孔ブロック層、電子ブロック層、電子輸送層、電子注入層等の機能層のうちのいずれかが含まれる。
【００５８】
第一有機化合物層２２ａの構成態様としては、例えば、（陰極／）電子輸送層／発光層／正孔輸送層／正孔注入層（／陽極）が挙げられるが、本発明はこれに限定されるものではない。
【００５９】
また第一有機化合物層２２ａの膜厚は、特に限定されないが、好ましくは、数十ｎｍから数百ｎｍである。尚、第一有機化合物層２２ａを含めた有機化合物層の膜厚は、例えば、光学干渉距離によって決定することができる。ここで光学干渉距離によって有機化合物層の膜厚を決める場合には、各発光色で光学干渉距離が異なるので、有機化合物層の膜厚もこの光学干渉距離に応じて各発光色で異なることとなる。
【００６０】
第一有機化合物層２２ａに含まれる発光層の材料は、低分子系材料や高分子材料を用いることができる。また第一有機化合物層２２ａを構成する各層は、材料や用途に応じて真空蒸着させる方法や、スピンコート法、インクジェット法等で塗布をする方法等、公知の方法から選択して成膜することができる。
【００６１】
ここで発光層の構成材料となる低分子系材料として、トリアリールアミン誘導体、スチルベン誘導体、ポリアリーレン、芳香族縮合多環化合物、芳香族複素環化合物、芳香族複素縮合環化合物、金属錯体化合物等及びこれらの単独オリゴ体あるいは複合オリゴ体等を使用できる。ただし本発明は、これらに限定されるものではない。
【００６２】
また発光層の構成材料となる高分子系材料として、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、その他、上記低分子材料を高分子化したもの等を使用できる。ただし本発明は、これらに限定されるものではない。
【００６３】
さらに第一有機化合物層２２ａに発光層以外の層、例えば、正孔注入層、正孔輸送層、電子ブロック層等が含まれる場合、これらの層の構成材料として、公知の正孔注入・輸送性材料を使用することができる。また、第一有機化合物層２２ａに発光層以外の層、例えば、電子注入層、電子輸送層、正孔ブロック層等が含まれる場合、これらの層の構成材料として、公知の電子注入・輸送性材料を使用することができる。
【００６４】
（第一有機化合物層の加工工程）
以上説明したように第一有機化合物層２２ａを形成した後、所定のパターニングを行い、第一有機化合物層２２ａを加工する（図１（ｂ）乃至（ｃ））。具体的には、先程の第一有機化合物層２２ａの形成工程で第二下部電極上２１ｂ上に形成されている第一有機化合物層２２ａを除去する。ここで下記に第一有機化合物層の加工工程を行う際は、下記工程（１ａ）乃至（１ｈ）に沿って行うのが好ましいが、本発明においては、下記工程（１ａ）乃至（１ｈ）にて説明されるプロセスに限定されるものではない。
（１ａ）第一有機化合物層上に、水に可溶な剥離層を形成する剥離層の形成工程
（１ｂ）剥離層上に、無機材料からなる保護層を形成する保護層の形成工程
（１ｃ）保護層上に、レジスト材料を成膜するレジスト層の形成工程
（１ｄ）レジスト層をパターニングするレジスト層の加工工程
（１ｅ）少なくとも第二下部電極上に設けられる保護層と、剥離層と、第一有機化合物層と、をドライエッチングにより除去する工程
（１ｆ）少なくとも第二下部電極上に設けられる保護層をドライエッチングにより除去する工程
（１ｇ）少なくとも第二下部電極上に設けられる剥離層をドライエッチングにより除去する工程
（１ｈ）少なくとも第二下部電極上に設けられる第一有機化合物層をドライエッチングにより除去する工程
【００６５】
ここで第一有機化合物層２２ａの加工（パターニング）を行う際には、フォトリソグラフィー工程とドライエッチング工程とを弊用して行う。
【００６６】
まずフォトリソグラフィー工程を行う際には、Ｍｉｒｒｏｒ  Ｐｒｏｊｅｃｔｉｏｎ  Ｍａｓｋ  Ａｌｉｎｅｒ（ＭＰＡ）やステッパー等の露光装置等公知の工程を用いることができる。
【００６７】
ここで第一有機化合物層２２ａのパターニングを行うにあたり、第一有機化合物層２２ａがレジスト材料を含む溶液に対して溶解性を示さない場合は、第一有機化合物層２２ａ上にレジスト材料を含む溶液を直接塗布してパターニングを行ってもよい。
【００６８】
一方、第一有機化合物層２２ａがレジスト材料を含む溶液に対して溶解性を示す場合は、第一有機化合物層２２ａ上にレジスト材料を含む溶液を塗布する前に第一有機化合物層２２ａを保護する層を設ける。例えば、図１（ｂ）に示されるように、第一有機化合物層２２ａ上に、剥離層３１と、耐レジスト保護層３２と、を順次設けて第一有機化合物層２２ａを、レジスト材料を含む溶液から保護する。具体的には、第一有機化合物層２２ａを保護する保護層を、有機化合物層側（第一有機化合物層２２ａ側）から、水溶性高分子材料からなる層（剥離層３１）と無機材料からなる層（耐レジスト保護層３２）とが積層された層として形成する。尚、剥離層３１は、第一有機化合物層２２ａの加工が終わった後で保護層３２を効果的に除去するために設けられる層である。
【００６９】
剥離層３１の構成材料は、第一有機化合物層２２ａの構成材料に対して特定の溶媒に選択的に溶解する材料である。言い換えると、剥離層３１を除去する際に用いる溶媒に対して、第一有機化合物層２２ａはほとんど溶解しない。ここで剥離層３１の構成材料として、例えば、水溶性高分子材料を用いることができる。また剥離層３１の構成材料として使用される水溶性高分子材料の具体例として、ポリビニルアルコール（ＰＶＡ）やポリアクリル酸系ポリマー、ポリエチレングリコール（ＰＥＧ）、ポリエチレンオキシド（ＰＥＯ）、ポリビニルピロリドン（ＰＶＰ）等公知の材料を用いることができる。
【００７０】
保護層３２の構成材料として無機材料が挙げられる。また保護層３２の構成材料となり得る無機材料のうち、レジスト材料を用いたフォトリソグラフィー工程のようなウエットな工程から剥離層３１や第一有機化合物層２２ａが保護できる材料が好ましい。これを満たす材料として、例えば、酸化シリコン（ＳｉＯ2）膜や窒化シリコン（ＳｉＮ）膜、窒化酸化シリコン（ＳｉＯＮ）等の公知の無機材料を用いることができるが、本発明はこれらに限定されるものではない。尚、保護層３２は、塗布法や印刷法等の公知の方法を用いて成膜・形成することができる。
【００７１】
保護層３２を形成した後、保護層３２上にレジスト材料を含む溶液を塗布してレジスト層３３を形成する。そして第一有機化合物層２２ａを形成する領域、即ち、第一画素が設けられている領域に形成されているレジスト層３３が残存するように、露光・現像を行った後、エッチングガス４０を用いたドライエッチングによるパターニングが行われる（図１（ｃ））。
【００７２】
ここでドライエッチングによるパターニングを行う際には、図１（ｃ）のように残存しているレジスト層３３をマスクとして、第二下部電極２１ｂ上に設けられている保護層３２と、剥離層３１と、第一有機化合物層２２ａと、をこの順で除去する。
【００７３】
またドライエッチングを行う際には、例えば、化学的なエッチングによって行われる方法、物理的なエッチングによって行われる方法等が利用される。ここで化学的エッチングとは、基板上に成膜された材料に対する酸素やＣＦ4のようなフッ素系ガス等のエッチングガスの化学反応性を利用してエッチングを行う方法である。また物理的エッチングとは、アルゴンガス等を用いて、ガス分子を基板上に成膜された材料に衝突させることによって物理的にエッチングする方法である。
【００７４】
本発明においては、第一有機化合物層２２ａをエッチングする際に、エッチングガスを酸素ガスとする化学的エッチングを行うことが好ましい。ただし、耐エッチング保護層３０とのエッチングの選択性を向上させるために、必要に応じてエッチングガスに酸素以外のガス、例えば、アルゴンやフッ素系ガス等を混ぜてもよい。
【００７５】
尚、第一有機化合物層２２ａをエッチングする際には、第二下部電極２１ｂ上の第一有機化合物層２２ａを完全に除去する必要がある。しかし、第一有機化合物層２２ａの膜厚ばらつきや、第一有機化合物層２２ａの加工におけるエッチングばらつきに起因して第二下部電極２１ｂ上に第一有機化合物層２２ａの残膜が生じることがある。ここで第二下部電極２１ｂ上に第一有機化合物層２２ａの残膜が存在すると、第二下部電極２１ｂから電荷を注入する際に注入不良の原因になるし、また第二有機化合物層２２ｂを形成する際に、発光ムラの原因にもなる。
【００７６】
このため、ドライエッチングを利用して第一有機化合物層２２ａを行う際に、第一有機化合物層２２ａのエッチング時間は、成膜された第一有機化合物層２２ａの膜厚とエッチングレートとから計算されるエッチング時間よりも十分に長く見積もる必要がある。具体的には、第一有機化合物層２２ａの膜厚に対して１０％乃至３０％の膜厚分までオーバーエッチングする程度の時間を見積もるのが好ましい。
【００７７】
ここで有機平坦化層１３上又は有機画素分離膜１５上に耐エッチング保護層３０を設けたときの効果について、適宜図面を参照しながら説明する。
【００７８】
図４は、耐エッチング保護層３０を設けずに第一有機化合物層の加工を行ったときの様子を示す断面模式図である。尚、図４は、図１乃至図２にて示されている実施形態に対する比較形態でもある。
【００７９】
図４（ａ）のように、基板１０を構成する有機平坦化層１３上に耐エッチング保護層３０を設けなかった場合において、図１（ｃ）と同様にドライエッチングを行うと、まず被エッチング領域に設けられている有機化合物層２２ａがエッチングされる。ただし、上述したようにオーバーエッチングを行うと、被エッチング領域に設けられている有機平坦化層１３もエッチングされることになる。結果として、図４（ｂ）のように、エッチングによって有機平坦化層１３に凹み１３ａが生じ、この凹み１３ａによって有機平坦化層１３の過度の段差が生じてしまう。その結果、図４（ｃ）に示されるように共通電極（上部電極２３）まで形成すると、当該過度の段差が生じている部分において第二有機化合物層２２ｂや共通電極が途切れたり、膜厚が薄くなったりする現象が起こる。ここで第二有機化合物層２２ｂや共通電極が途切れたり、膜厚が薄くなったりすると、電流の供給不良や、リーク、ショート等といった不良の原因になる。
【００８０】
これに対して、本発明では、有機平坦化層１３上又は有機画素分離膜１５上に耐エッチング保護層３０を設けている。これにより、第一有機化合物層２２ａのドライエッチングの際に、互いに隣り合う下部電極（２１ａ、２１ｂ）間に設けられている有機平坦化層１３や有機画素分離膜１５がエッチングされることがなくなる。また耐エッチング保護層３０のエッチングレートは、第一有機化合物層２２ａよりも小さいので、仮に、オーバーエッチングによって耐エッチング保護層３０の一部がエッチングされたとしてもこのエッチングによって生じる段差はごく小さいものになる。このため後の工程で第二有機化合物層２２ｂや共通電極となる上部電極２３を形成した際に電流が供給しにくくなったり、リーク、ショート等といった不良が生じたりすることがなくなる。
【００８１】
（第二有機化合物層の形成工程）
以上のように、フォトリソグラフィー工程とドライエッチング工程とを併用して第一有機化合物層２２ａが除去された領域に、第二有機化合物層２２ｂを成膜する（図２（ａ））。これにより第一下部電極２１ａ上及び第二下部電極２１ｂ上には、それぞれ異なる発光色を出力する有機化合物層（２２ａ、２２ｂ）が形成されるため、有機化合物層のパターニングが可能となる。尚、第二有機化合物層２２ｂを成膜する際は、図２（ａ）に示されるように、第一有機化合物層２２ａ上に第二有機化合物層２２ｂを形成してもよい。また第二有機化合物層の形成工程を行う際に、好ましくは、第一有機化合物層の加工工程を上記（１ａ）乃至（１ｈ）の工程で行った上で、下記工程（２ａ）乃至（２ｂ）を行う。
（２ａ）第二下部電極上に第二有機化合物層を形成する工程
（２ｂ）少なくとも前記第一下部電極上に形成されている保護層を、前記保護層上に形成された第二有機化合物層と共に、剥離層が可溶な溶媒に浸漬させることで除去する工程
【００８２】
尚、作製する有機発光装置に含まれる画素が三種類以上ある場合は、画素の種類に合わせて有機化合物層の加工工程と他の有機化合物層の形成工程とを適宜追加する。ここで有機化合物層の加工工程については、基本的には、上述した第一有機化合物層の加工工程と同様である。また、他の有機化合物層の形成工程については、基本的には、上述した第二有機化合物層の加工工程と同様である。このように有機化合物層の加工工程と他の有機化合物層の形成工程とを繰り返すことで所望の発光色における有機化合物層のパターニングが可能となる。例えば、画素の発光色が青色、緑色及び赤色の３種類にすることでフルカラーの有機発光装置を作製することができる。
【００８３】
（保護層・剥離層の除去工程）
次に、剥離層３１が選択的に溶解する溶液に基板１０を浸漬し、剥離層３１を溶解させることで保護層３２をリフトオフする（図２（ｂ））。尚、剥離層３１を溶解する際に、超音波や二流体等を用いて溶液の侵入や保護層３２の剥離を促進させてもよい。このように保護層３２及び剥離層３１を除去することで、図２（ｂ）のように有機化合物層をパターニングすることができる。
【００８４】
尚、保護層３２及び剥離層３１を除去する方法としては、上述したリフトオフによる除去方法に限定されるものではない。例えば、有機化合物層の加工工程が一通り終了した段階で、保護層３２及び剥離層３１を順次ドライエッチングして除去する方法も採用することができる。
【００８５】
以上説明した実施の形態では、有機化合物層のパターニングにおいて、フォトリソグラフィーを利用した工程、具体的には、水溶性高分子材料の形成工程やリフトオフ工程を行う際に基板は水に晒される。しかし、本発明では下部電極（２１ａ、２１ｂ）及び耐エッチング保護層３０のいずれかで有機平坦化層１３を覆っているため、水分が有機平坦化層１３へ侵入するのを防止することができる。
【００８６】
（共通層・共通電極の形成工程）
以上に説明した工程により有機化合物層のパターニングが一通り終了した後、共通電極である上部電極２３を形成する（図２（ｃ））。共通電極（上部電極２３）は、有機化合物層（２２ａ、２２ｂ）から出力される光の取り出し方向を考慮して透明電極又は反射電極とする。上部電極２３が透明電極の場合、構成材料として、インジウム錫酸化物やインジウム亜鉛酸化物のような透明導電材料を用いることができる。一方、上部電極２３が反射電極の場合、Ａｇ、Ａｌ等の光の反射率の高い金属単体、これら金属単体を複数種類含む合金を用いることができる。共通電極である上部電極２３の形成方法としては、一般的に、蒸着法やスパッタリング法が用いられる。
【００８７】
尚、上部電極２３を形成する前に、電子注入層等の共通層を形成してもよい。電子注入層を形成する場合、電子注入層は、例えば、下記（ａ）又は（ｂ）に示される方法で形成される。
（ａ）アルカリ金属、アルカリ土類金属あるいはこれらの化合物を０．５ｎｍ〜５ｎｍ程度の単層薄膜として成膜する方法
（ｂ）アルカリ金属、アルカリ土類金属あるいはこれらの化合物と有機材料（電子注入材料となる有機材料）とを共蒸着する方法
【００８８】
尚、電子注入層の構成材料として用いられるアルカリ金属、アルカリ土類金属あるいはこれらの化合物は、上部電極２３に直接的に含ませてもよい。係る場合上部電極２３を形成する際には、例えば、Ａｇ等のカソード材料とＭｇ等の低仕事関数の金属材料とを共蒸着して上部電極２３となる電極薄膜を形成する等の方法が採用される。
【００８９】
（封止工程）
上部電極２３まで形成した後、大気中の酸素や水分が有機発光装置内に浸入するのを防ぐために有機発光装置自体を封止する。これにより有機発光装置は完成する。本発明において、封止の具体的な方法に関しては特に制限されず、例えば、吸湿剤とガラスキャップとを用いて封止してもよいが、防湿層に窒化ケイ素（ＳｉＮ）膜等を用いた場合には、防湿層を１μｍ乃至１０μｍ程度まで厚膜化したものを封止膜としてもよい。
【００９０】
（有機発光装置）
本発明の製造方法で製造される有機発光装置１は、例えば、図２（ｃ）に示される二種類の画素、即ち、第一画素２ａと、第二画素２ｂと、を有する有機発光装置である。また第一画素２ａは、第一下部電極２１ａと、少なくとも発光層を有する第一有機化合物層２２ａと、第一上部電極と、からなる。一方、第二画素２ｂは、第二下部電極２１ｂと、少なくとも発光層を有する第二有機化合物層２２ｂと、第二上部電極と、からなる。ここで第一上部電極及び第二上部電極は、基板上に設けられる全ての画素に共通する共通電極層、即ち、図２（ｃ）に示される上部電極２３の一部である。
【００９１】
尚、図２（ｃ）の有機発光装置１において、第一画素２ａの平面領域とは、コンタクトホール１６ａを含む第一下部電極２１ａの全面をいうものである。また図２（ｃ）の有機発光装置１において、第二画素２ｂの平面領域とは、コンタクトホール１６ｂを含む第二下部電極２１ｂの全面をいうものである。一方、図３（ｂ）や図３（ｃ）のように下部電極（２１ａ、２１ｂ）の上方に耐エッチング保護層３０が設けられている場合では、各画素（２ａ、２ｂ）の平面領域は以下のように定義される。即ち、各画素（２ａ、２ｂ）に含まれる下部電極（２１ａ、２１ｂ）が設けられている平面領域のうち耐エッチング保護層３０に覆われていない領域が画素の平面領域となる。
【００９２】
ところで図２（ｃ）にて示されている有機発光装置１は、第一画素２ａと第二画素２ｂとがそれぞれ基板１０上に１個ずつ設けられている。ただし本発明の製造方法で製造される有機発光装置は、基板上に、複数種類の画素、少なくとも第一画素と第二画素とがそれぞれ複数設けられている。また本発明においては、画素の種類に関して特に限定されない。
【実施例】
【００９３】
以下、実施例により本発明について説明するが、本発明はこれらに限定されるものではない。
【００９４】
［実施例１］
以下に説明するプロセスにより、三種類の画素を有する有機発光装置を作製した。図５（図５Ａ乃至図５Ｄ）は、本実施例における有機発光装置の製造プロセスを示す断面模式図である。
【００９５】
（１）基板
ガラス基板（基材１１）上に、トランジスタと配線とからなる画素駆動回路１２と、有機平坦化膜１３とが順次設けられている基板１０を用いて有機発光装置を作製した。尚、本実施例で使用された基板１０は、図５（ａ）に示されるように、基板１０内に、基材１１、画素駆動回路１２及び有機平坦化層１３の他に、絶縁層１４が含まれている
【００９６】
（２）耐エッチング保護層の形成工程
まずトランジスタと配線とからなる画素駆動回路１２が順次設けられているガラス基板に、感光性ポリイミドを成膜して有機平坦化膜１３を形成した。次に、この基板１０を、２５０℃で２時間真空加熱をした。次に、有機平坦化層１３上に、有機平坦化層１３の全体を覆うように、ＳｉＮを成膜して耐エッチング保護層３０を形成した。このとき耐エッチング保護層の膜厚を１０００ｎｍとし、ＳｉＮの成膜温度を１００℃とした。
【００９７】
次に、フォトリソプロセスを利用して、耐エッチング保護層３０及び有機平坦化層１３の所定の領域にコンタクトホール１６を形成した。尚、このコンタクトホール１６は、画素駆動回路１２と下部電極（２１ａ、２１ｂ、２１ｃ）とを電気接続するために設けられる。
【００９８】
（３）下部電極の形成工程
コンタクトホール１６を形成した後、１×１０-3Ｐａよりも低圧である高真空環境下において、基板１０を１５０℃で３０分間真空加熱して、コンタクトホール１６を形成した際に生じた水分を除去した。次に、耐エッチング保護層３０上に、Ａｇとインジウム亜鉛酸化物とをこの順に成膜して、Ａｇ膜とインジウム亜鉛酸化物とからなる積層電極を形成した。尚、このときＡｇ膜の膜厚を１００ｎｍとし、インジウム亜鉛酸化物膜の膜厚を２０ｎｍとした。次に、フォトリソプロセスを利用して積層電極のパターニングを行うことにより、所望の領域に第一下部電極２１ａと第二下部電極２１ｂと第三下部電極２１ｃとをそれぞれ形成した（図５（ａ））。尚、第一下部電極２１ａ、第二下部電極２１ｂ及び第三下部電極２１ｃは、陽極（アノード）として機能する。また、このとき有機平坦化層１３は、耐エッチング保護層３０と、第一下部電極２１ａと、第二下部電極２１ｂと、第三下部電極２１ｃと、によってすべて被覆された状態となっていた。
【００９９】
次に、下部電極（第一下部電極２１ａ、第二下部電極２１ｂ、第三下部電極２１ｃ）が形成されている基板１０を真空成膜装置に導入した。次に、真空成膜装置内で１２０℃の真空ベークを５分行うことで脱水処理を行ったのち、真空装置内部に乾燥空気を導入してＵＶオゾン処理を１０分行うことにより、下部電極表面の清浄を行った。
【０１００】
（４）第一有機化合物層の形成工程
基板１０の清浄が終わった後、表示領域の全体にわたって正孔輸送層と、赤色発光層と、電子輸送層とがこの順で積層されている第一有機化合物層２２ａを形成した（図５（ｂ））。このとき第一有機化合層２２ａの総膜厚は２５０ｎｍであった。
【０１０１】
（５）剥離層の形成工程
次に、ポリビニルピロリドン（ＰＶＰ）を純水に対して５重量％となるように溶解させてＰＶＰ水溶液を調製した。
【０１０２】
次に、スピンコート法により、第一有機化合物層２２ａ上に、先程調製したＰＶＰ水溶液を全面塗布してＰＶＰ薄膜を成膜した。次に、このＰＶＰ薄膜を１００℃で１０分間加熱処理することにより剥離層３１を形成した（図５（ｃ））。このとき剥離層３１の膜厚をおおよそ０．５μｍとなるようにした。
【０１０３】
（６）保護層の形成工程
次に、剥離層３１まで形成した基板１０をＣＶＤ成膜装置内に導入した後、窒化ケイ素（ＳｉＮ）を成膜し、保護層３２を形成した（図５（ｄ））。このとき保護層３２の膜厚を２μｍとした。
【０１０４】
（７）レジスト層の形成工程
次に、スピンコート法により、保護層３２上に、レジスト材料を含む溶液を塗布した後、１２０℃で１０分間加熱することでレジスト層３３を形成した（図５（ｅ））。このときレジスト層３３の膜厚は１μｍであった。
【０１０５】
（８）露光・現像工程
次に、ＭＰＡ（露光装置）に基板をセットし、所定の遮光マスクを用いて、所望の下部電極上の所定の領域にレジストが残るように露光を行った。続いて、現像液（東京応化製、商品名：ＮＭＤ−３）を用いて現像を行った後、流水にて水洗することで、レジストを残す領域以外に設けられているレジストを除去した。
【０１０６】
（９）第一有機化合物層の加工工程
次に、基板１０をドライエッチング装置に投入した後、レジスト層３３が除去された領域に設けられている保護層３２を、ＣＦ4プラズマを用いたエッチング（ドライエッチング）により除去した。続いて、レジスト層３３が除去された領域に設けられている剥離層３１及び第一有機化合物層２２ａを、酸素プラズマを用いたエッチングにより順次除去した（図５（ｆ））。尚、エッチングを行う際に、剥離層３１や第一有機化合物層２２ａの膜厚及びエッチングレートから理論的に算出されるエッチング時間に対して２０％増となる時間を実際のエッチング時間とした。また実際のエッチング時間を計算する際には、剥離層３１及び第一有機化合物層２２ａの膜厚を、それぞれ０．５μｍ、２５０ｎｍとした上でエッチング時間を計算した。
【０１０７】
ここで、エッチングによる第一有機化合物層２２ａの加工を行った後のエッチング端面の段差は、剥離層３１と第一有機化合物層２２ａとの膜厚の合計となっていた。このため、第一有機化合物層２２ａの加工工程において耐エッチング保護層３０はほとんどエッチングされていないことがわかった。
【０１０８】
（１０）第二有機化合物層の形成工程
次に、第一有機化合物層の加工が終わった後、所望のパターンにて形成された第一有機化合物層２２ａを有する基板１０を真空成膜装置に導入した。次に、少なくとも第二下部電極２１ｂ上に、正孔注入層と、正孔輸送層と、緑色発光層と、電子輸送層と、がこの順で積層されている第二有機化合物層２２ｂを形成した（図５（ｇ））。このとき第二有機化合層２２ｂの総膜厚は２００ｎｍであった。
【０１０９】
（１１）第二有機化合物層の加工工程
次に、基板１０を、純水を入れたガラス容器中に浸した。次に、超音波振動器を用いてＰＶＰ薄膜を溶解させて保護層３２（ＳｉＮ膜）を剥離させると共に、保護層３２上に形成されている第二有機化合物層２２ｂを剥離層３１及び保護層３２と共に剥離、除去させた（図５（ｈ））。
【０１１０】
次に、第一有機化合物層２２ａの加工工程と同様の方法で、剥離層３１（ＰＶＰ）と保護層３２（ＳｉＮ膜）とを順次成膜した（図５（ｉ））。次にフォトリソグラフィーとドライエッチングとを用いて、第三下部電極２１ｃ上に形成されている保護層３２と、剥離層３１と、第二有機化合物層２２ｂと、を除去した（図５（ｊ））。
【０１１１】
このとき、ドライエッチングを行う時間は、第一有機化合物層２２ａを加工する場合と同様に、剥離層３１や第二有機化合物層２２ｂの膜厚及びエッチングレートから理論的に算出されるエッチング時間に対して２０％増となる時間を実際のエッチング時間とした。  ここで、エッチングによる第二有機化合物層２２ｂの加工を行った後のエッチング端面の段差は、剥離層３１と第二有機化合物層２２ｂとの膜厚の合計となっていた。このため、第二有機化合物層２２ｂの加工工程において耐エッチング保護層３０はほとんどエッチングされていないことがわかった。
【０１１２】
（１２）第三有機化合物層の形成工程
次に、第二有機化合物層の加工が終わった後、所望のパターンにて形成された第二有機化合物層２２ｂを有する基板１０を真空成膜装置に導入した。次に、少なくとも第三下部電極（不図示）上に、正孔注入層と、正孔輸送層と、青色発光層と、電子輸送層と、がこの順で積層されている第三有機化合物層２２ｃを形成した（図５（ｋ））。このとき第三有機化合層の総膜厚は１４０ｎｍであった。
【０１１３】
（１３）第三有機化合物層の加工工程
次に、基板１０を、純水を入れたガラス容器中に浸して、超音波振動器を用いてＰＶＰ薄膜を溶解させて保護層３２（ＳｉＮ膜）を剥離させると共に、保護層３２上に形成されている第三有機化合物層２２ｃを剥離層３１及び保護層３２と共に剥離、除去させた。これにより、第一有機化合物層２２ａ、第二有機化合物層２２ｂ及び第三有機化合物層の表面をそれぞれ露出させた（図５（ｌ））。
【０１１４】
（１４）共通層の形成工程
次に、三種類の有機化合物層が設けられている基板１０を真空中に導入し、１００℃で３０分加熱処理を行い、十分に放熱させた後、電子輸送層（不図示）と電子注入層（不図示）とを順次成膜した。
【０１１５】
（１５）上部電極の形成工程
次に、スパッタリング法により、電子注入層上にＡｇを成膜し上部電極２３を形成した（図５（ｍ））。このとき上部電極２３の膜厚を１２ｎｍとした。
【０１１６】
（１６）封止工程
最後に、ＣＶＤ成膜により、基板１０上にＳｉＮ膜を成膜し有機発光装置を封止した。このときＳｉＮ膜の膜厚は６μｍであった。
【０１１７】
以上により有機発光装置を得た。
【０１１８】
（１７）有機発光装置の評価
得られた有機発光装置について、直流電流を印加し発光させたところ、面内で均一な発光特性が確認された。
【０１１９】
［実施例２］
実施例１において、図１（ａ）に示される基板の代わりに図３（ｂ）に示される基板を用いた他は、実施例１と同様の方法により有機発光装置を作製した。以下に、本実施例について、実施例１と異なる事項について説明する。
【０１２０】
（下部電極の作製工程）
まず実施例１（１）にて説明した基板１０と同様の基板を用意した。次に、有機平坦化膜上に第一下部電極２１ａ、第二下部電極２１ｂ及び第三下部電極（不図示）を、実施例１（３）と同様の方法により所望のパターンにより形成した。
【０１２１】
（有機画素分離膜の作製工程）
次に、感光性ポリイミドを含んだ溶液を塗布して塗膜を乾燥させることで感光性ポリイミド膜を形成した。このとき感光性ポリイミド膜の膜厚は２μｍであった。次に、露光・現像を行うことにより、各下部電極上に所望の大きさの開口が設けられている有機画素分離膜１５を形成した。
【０１２２】
（耐エッチング保護層の形成工程）
有機画素分離膜付基板を作製した後、この有機画素分離膜付基板を、２５０℃で２時間真空ベークした。次に、この有機画素分離膜付基板上に、有機画素分離膜及び有機平坦化層を全て覆うように酸化シリコン（ＳｉＯ2）を成膜し、ＳｉＯ2膜を形成した。このときＳｉＯ2膜の膜厚は１００ｎｍであった。次に、このＳｉＯ2膜を有機画素分離膜の形状に合わせてパターン形成することにより、耐エッチング保護層３０を有機画素分離膜が設けられている領域に形成した。尚、本実施例での有機化合物層の加工工程において、実施例１と同じ条件でエッチングを行ったときに、本実施例にて形成した耐エッチング保護層３０はエッチングされなかった。
【０１２３】
（有機発光装置の評価）
得られた有機発光装置について、実施例１と同様に直流電流を印加し発光させたところ、面内で均一な発光特性が確認された。また、非発光画素や発光画素の周辺より輝度が劣化しはじめる画素は確認されなかった。
【０１２４】
［比較例１］
実施例１において、図１（ａ）に示される基板の代わりに図４（ａ）に示される基板を用いた他は、実施例１と同様の方法により有機発光装置を作製した。即ち、本比較例は、実施例１（２）の耐エッチング保護層の形成工程を省略したこと以外は、実施例１と同様の方法により有機発光装置を作製した。
【０１２５】
尚、本比較例での有機化合物層の加工工程において、実施例１と同じ条件でエッチングを行ったときに、基板１０に含まれる有機平坦化層１３の一部、具体的には、有機化合物層の加工領域にある有機平坦化層１３がエッチングされていた。ここでエッチングによってエッチング端面に生じた段差は、第一有機化合物層２２ａをエッチングした時点で１６０μｍ、第二有機化合物層２２ｂをエッチングした時点で３２０ｎｍであった。
【０１２６】
（有機発光装置の評価）
得られた有機発光装置について、実施例１と同様に直流電流を印加し発光させたところ、ところどころ非発光画素の存在と、発光画素の周辺より輝度が劣化しはじめていることを確認した。
【０１２７】
また本比較例の有機発光装置に存在する非発光画素の断面をＳＥＭにて観察したところ、図４（ｃ）のように有機平坦化膜がエッチングされた部分で段差が生じ、この段差が生じている部分で共通電極が途切れしている箇所が存在した。また、下部電極と上部電極とが接触し、ショートしている箇所も存在していることも確認された。
【符号の説明】
【０１２８】
１：有機発光装置、２ａ：第一画素、２ｂ：第二画素、１０：基板、１１：基材、１２：画素駆動回路、１３：有機平坦化膜、１４：絶縁層、１５：有機画素分離膜、２１ａ：第一下部電極、２１ｂ：第二下部電極、２２ａ：第一有機化合物層、２２ｂ：第二有機化合物層、２３：上部電極、３０：耐エッチング保護層、３１：剥離層、３２：保護層、３３：レジスト層、４０：エッチングガス
【図１】
2013084578.tif 000003
【図２】
2013084578.tif 000004
【図３】
2013084578.tif 000005
【図４】
2013084578.tif 000006
【図５】
2013084578.tif 000007
【図６】
2013084578.tif 000008
【図７】
2013084578.tif 000009
【図８】
2013084578.tif 000010
【図９】
2013084578.tif 000011